(57)【要約】【課題】本発明の課題は、温湿度環境の変動に伴うトナーの帯電量変動、特に、高温高湿環境下における帯電量の低下に伴うかぶり及びトナー飛散を防止し、さらにエッジ効果の発生しない高画質の画像を安定して得ることができる高耐久性の静電潜像現像用二成分現像剤を提供することである。さらに当該静電潜像現像用二成分現像剤を用いた電子写真画像形成方法を提供することである。【解決手段】本発明の静電潜像現像用二成分現像剤は、トナー粒子と、キャリア芯材粒子の表面を被覆用樹脂で被覆したキャリア粒子とを含有する静電潜像現像用二成分現像剤であって、当該被覆用樹脂が、極性基を有しており、かつメタクリル酸イソブチル単量体を重合して得られた樹脂とカーボンブラックとを含有していることを特徴とする。【選択図】なし【特許請求の範囲】
【請求項１】
トナー粒子と、キャリア芯材粒子の表面を被覆用樹脂で被覆したキャリア粒子とを含有する静電潜像現像用二成分現像剤であって、当該被覆用樹脂が、極性基を有しており、かつメタクリル酸イソブチル単量体を重合して得られた樹脂とカーボンブラックとを含有していることを特徴とする静電潜像現像用二成分現像剤。
【請求項２】
前記被覆用樹脂が有している極性基が、スルホン酸基又はスルホン酸塩基であることを特徴とする請求項１に記載の静電潜像現像用二成分現像剤。
【請求項３】
前記被覆用樹脂が含有している極性基が、当該被覆用樹脂の分子鎖末端に、スルホン酸基又はスルホン酸塩基として含有されていることを特徴とする請求項１又は請求項２に記載の静電潜像現像用二成分現像剤。
【請求項４】
前記被覆用樹脂が、メタクリル酸イソブチル単量体を共重合成分として２０質量％以上含有させた樹脂であることを特徴とする請求項１から請求項３までのいずれか一項に記載の静電潜像現像用二成分現像剤。
【請求項５】
前記被覆用樹脂の重量平均分子量が、３０万〜１００万の範囲内であることを特徴とする請求項１から請求項４までのいずれか一項に記載の静電潜像現像用二成分現像剤。
【請求項６】
前記被覆用樹脂が含有しているカーボンブラックの含有量が、当該被覆用樹脂１００質量部に対して１〜２０質量部の範囲内であることを特徴とする請求項１から請求項５までのいずれか一項に記載の静電潜像現像用二成分現像剤。
【請求項７】
前記被覆用樹脂が含有している極性基が、スルホン酸基又はスルホン酸塩基であって、当該被覆用樹脂中におけるイオウ元素の含有率が、Ｘ線光電子分光分析装置による測定で、イオウ元素（Ｓ）と炭素元素（Ｃ）の含有量の比の値（Ｓ／Ｃ）が、０．００２〜０．０１の範囲内であることを特徴とする請求項１から請求項６までのいずれか一項に記載の静電潜像現像用二成分現像剤。
【請求項８】
少なくとも帯電工程、露光工程、現像工程及び転写工程を有する電子写真画像形成方法において、当該現像工程において用いられる静電潜像現像用二成分現像剤が、請求項１から請求項７までのいずれか一項に記載の静電潜像現像用二成分現像剤であることを特徴とする電子写真画像形成方法。
【発明の詳細な説明】
【技術分野】
【０００１】
本発明は、静電潜像現像用二成分現像剤及び電子写真画像形成方法に関し、更に詳しくは、高温高湿条件下においても、かぶり及びトナー飛散の発生がなく、さらにエッジ効果の発生がない高画質の画像が得られる静電潜像現像用二成分現像剤及び当該静電潜像現像用二成分現像剤を用いた電子写真画像形成方法に関する。
【背景技術】
【０００２】
近年、電子写真は商業印刷分野でも活用されつつあり、「高品質の画像をいつでも安定して供給可能であること」が求められている。こうした要求を満たすためには、プリント時の温湿度環境の変動や多数枚プリントによる劣化の影響を受けにくい耐久性の高い静電潜像現像用二成分現像剤が必要である。
【０００３】
温湿度環境の変動による現像剤の帯電量変動を小さくするために、キャリア芯材粒子を疎水性の樹脂で被覆した樹脂被覆キャリア粒子が検討されている。
【０００４】
例えば、キャリア芯材粒子をシリコーン樹脂で被覆したシリコーンキャリア粒子が提案されているが、シリコーン樹脂は、被覆層が硬く、摩耗しにくいため、トナーがスペント（トナーの破砕物やトナーの外添剤、あるいはトナー母体粒子の成分などがキャリア表面に付着することをスペントという。）すると、樹脂被覆層の減耗によるリフレッシュ効果（スペントで汚染されていないフレッシュな樹脂面が露出することをいう。）が得られないため、スペントが蓄積し、帯電量が次第に低下してしまう。
【０００５】
キャリア粒子表面へのトナースペントの蓄積を防止するためには、被覆用樹脂として適度に摩耗し、樹脂被覆層の表面がリフレッシュできる樹脂が好ましく、このような樹脂として、脂環式メタクリル酸エステル単量体と鎖式メタクリル酸エステル単量体との共重合樹脂が提案されている（例えば、特許文献１参照。）。
【０００６】
また、トナーのスペントを防止する目的で、トナーとの付着力が小さく、かつプリント数の増加により樹脂被覆層が適度に摩耗し、水との接触角が大きい樹脂として非水系で重合したメタクリル酸イソブチル単量体を重合した樹脂が提案されている（例えば、特許文献２参照。）。
【０００７】
また、一方で、キャリア芯材粒子に電気抵抗の高い樹脂を被覆するとキャリアの電気抵抗が大きくなるため、キャリアの電気抵抗を調整する目的で樹脂被覆層中にカーボンブラックを分散させる技術が提案されている（例えば、特許文献３参照。）。しかし、メタクリル酸イソブチル単量体を重合した樹脂にカーボンブラックを分散すると、樹脂の疎水性が高すぎるために樹脂被覆層中に均一にカーボンブラックを分散させることが難しく、カーボンブラックの分散が不十分となり、結果として、電気抵抗調整の効果が低く、画像にエッジ効果が発生したり、あるいは帯電量にむら（帯電量分布が広がること）を生じるといった問題があった。
【０００８】
ここで、エッジ効果とは、面積の広いソリッド部（べた黒）の画像の周辺部で濃度が高く、中央部が低く現像される現象のことをいう。電子写真感光体上に形成される静電潜像の境界部分では強い電界（縁端電界という。）が生じ、現像されやすく、一方広い面積の中ほどの静電潜像部においては電界が弱く、現像され難いために起こる現象である。この現象は、現像電極（対向電極）を近接して配置することにより、エッジ効果による濃度差を少なくすることができる。
【０００９】
一方、高精細で高画質の画像を得るために懸濁重合法や乳化凝集法などで作製された球形で小粒径のケミカルトナーが用いられるようになってきている。これらのケミカルトナーは、水系媒体中で製造するため水分を吸着しやすく、粉砕トナーに比べて温湿度環境の変動に対して帯電量の変動が大きいという特徴を持っている。これらのケミカルトナーは帯電量の環境依存性が高いため、メタクリル酸イソブチル単量体を重合して得られた樹脂で被覆したキャリアを用いても温湿度環境の変動によって、トナーの帯電量が大きく変動してしまうという問題があった。
【先行技術文献】
【特許文献】
【００１０】
【特許文献１】特許第３６９１０８５号公報
【特許文献２】特開平７−２１９２８０号公報
【特許文献３】特開昭５６−１２６８４３号公報
【発明の概要】
【発明が解決しようとする課題】
【００１１】
本発明は、上記問題・状況に鑑みてなされたものであり、その解決課題は、温湿度環境の変動に伴うトナーの帯電量変動、特に、高温高湿環境下における帯電量の低下に伴うかぶり及びトナー飛散を防止し、さらにエッジ効果の発生しない高画質の画像を安定して得ることができる高耐久性の静電潜像現像用二成分現像剤を提供することである。さらに当該静電潜像現像用二成分現像剤を用いた電子写真画像形成方法を提供することである。
【課題を解決するための手段】
【００１２】
本発明者は、上記課題を解決すべく、上記問題の原因等について検討する過程において、キャリアの被覆樹脂が、極性基を有しており、かつメタクリル酸イソブチル単量体を重合して得られた樹脂とカーボンブラックとを含有していることよって、高温高湿環境下における帯電量の低下に伴うかぶり及びトナー飛散を防止し、かつエッジ効果の発生がない高画質の画像を安定して得ることができる高耐久性の静電潜像現像用二成分現像剤を提供することができることを見いだし本発明に至った。
【００１３】
すなわち、本発明に係る上記課題は、以下の手段により解決される。
【００１４】
１．トナー粒子と、キャリア芯材粒子の表面を被覆用樹脂で被覆したキャリア粒子とを含有する静電潜像現像用二成分現像剤であって、当該被覆用樹脂が、極性基を有しており、かつメタクリル酸イソブチル単量体を重合して得られた樹脂とカーボンブラックとを含有していることを特徴とする静電潜像現像用二成分現像剤。
【００１５】
２．前記被覆用樹脂が含有している極性基が、スルホン酸基又はスルホン酸塩基であることを特徴とする第１項に記載の静電潜像現像用二成分現像剤。
【００１６】
３．前記被覆用樹脂が含有している極性基が、当該被覆用樹脂の分子鎖末端に、スルホン酸基又はスルホン酸塩基として含有されていることを特徴とする第１項又は第２項に記載の静電潜像現像用二成分現像剤。
【００１７】
４．前記被覆用樹脂が、メタクリル酸イソブチル単量体を共重合成分として２０質量％以上含有させた樹脂であることを特徴とする第１項から第３項までのいずれか一項に記載の静電潜像現像用二成分現像剤。
【００１８】
５．前記被覆用樹脂の重量平均分子量が、３０万〜１００万の範囲内であることを特徴とする第１項から第４項までのいずれか一項に記載の静電潜像現像用二成分現像剤。
【００１９】
６．前記被覆用樹脂中が含有しているカーボンブラックの含有量が、当該被覆用樹脂１００質量部に対して１〜２０質量部の範囲内であることを特徴とする第１項から第５項までのいずれか一項に記載の静電潜像現像用二成分現像剤。
【００２０】
７．前記被覆用樹脂が含有している極性基が、スルホン酸基又はスルホン酸塩基であって、当該被覆用樹脂中におけるイオウ元素の含有率が、Ｘ線光電子分光分析装置による測定で、イオウ元素（Ｓ）と炭素元素（Ｃ）の含有量の比の値（Ｓ／Ｃ）が、０．００２〜０．０１の範囲内であることを特徴とする第１項から第６項までのいずれか一項に記載の静電潜像現像用二成分現像剤。
【００２１】
８．少なくとも帯電工程、露光工程、現像工程及び転写工程を有する電子写真画像形成方法において、当該現像工程において用いられる静電潜像現像用二成分現像剤が、第１項から第７項までのいずれか一項に記載の静電潜像現像用二成分現像剤であることを特徴とする電子写真画像形成方法。
【発明の効果】
【００２２】
本発明の上記手段により、温湿度環境の変動に伴うトナーの帯電量変動、特に、高温高湿環境下における帯電量の低下に伴うかぶり及びトナー飛散を防止し、かつエッジ効果の発生がない高画質の画像を安定して得ることができる高耐久性の静電潜像現像用二成分現像剤を提供することができる。また、当該静電潜像現像用二成分現像剤を用いた電子写真画像形成方法を提供することができる。
【００２３】
本発明の効果の発現機構ないし作用機構については、明確になっていないが、以下のように推察している。
【００２４】
本発明においては、耐摩耗性向上と、高温高湿環境下での水分吸着による帯電量低下を防止するため、鎖式メタクリル酸エステル樹脂として、疎水性の高いメタクリル酸イソブチル単量体を重合した樹脂を用いる。メタクリル酸イソブチル単量体を重合して得られた樹脂は、疎水性が高いため、カーボンブラックを添加すると、親水性の高いカーボンブラック同士が凝集し、樹脂被覆層内でカーボンブラックを均一に分散させることができない。
【００２５】
分散性が悪い理由は、カーボンブラックの親水性が高い、すなわち、カーボンブラック内に極性基が多いためと考えられる。キャリア粒子の樹脂被覆層内でカーボンブラックの分散性が悪いと抵抗調整剤としての効果が十分に発揮されず、樹脂被覆層の電気抵抗が大きくなってしまう、すなわち、キャリアの電気抵抗が大きくなってしまうためエッジ効果が発生してしまう。また、キャリア表面の帯電性が均一でないため、トナーの帯電量分布が広がり、かぶりが発生してしまう。
【００２６】
そこで、被覆用樹脂に極性基を導入することで、被覆用樹脂とカーボンブラックとの親和性を高めることができるので、カーボンブラック同士の凝集を抑制し、分散性を改善することができる。その結果、樹脂被覆層の電気抵抗を小さくすることができるので、エッジ効果の改善効果と、温湿度環境の変動による帯電量の変動を抑制する効果の両立を図ることができるものと考えられる。
【発明を実施するための形態】
【００２７】
本発明の静電潜像現像用二成分現像剤は、トナー粒子と、キャリア芯材粒子の表面を被覆用樹脂で被覆したキャリア粒子とを含有する静電潜像現像用二成分現像剤（以下、単に「二成分現像剤」ともいう。）であって、当該被覆用樹脂が、極性基を有しており、かつメタクリル酸イソブチル単量体を重合して得られた樹脂とカーボンブラックとを含有していることを特徴とする。この特徴は、請求項１から請求項８までの請求項に係る発明に共通の技術的特徴である。
【００２８】
本発明の実施態様として、本発明の効果発現の観点から前記被覆用樹脂が有する極性基が、スルホン酸基又はスルホン酸塩基であることが、被覆用樹脂の極性を高くすることができ、カーボンブラックの分散性の改善効果が高いので好ましい。
【００２９】
また、前記被覆用樹脂が含有している極性基が、当該被覆用樹脂の分子鎖末端に、スルホン酸基又はスルホン酸塩基として含有されていることで、樹脂の構造中に含有されている時よりも分子の運動がしやすいため、カーボンブラックとの相互作用がより大きく、カーボンブラックの分散性の改善効果がより高いので好ましい。
【００３０】
さらに、前記被覆用樹脂が、メタクリル酸イソブチル単量体を共重合成分として２０質量％以上含有させた樹脂であることが、被覆用樹脂の疎水性を高くすることができるので好ましい。
【００３１】
また、前記被覆用樹脂の重量平均分子量が、３０万〜１００万の範囲内であると樹脂の強度がある程度高くなり、適度な膜減耗によりキャリア表面をリフレッシュするため好ましい。
【００３２】
また、前記被覆用樹脂が含有しているカーボンブラックの含有量が、当該被覆用樹脂１００質量部に対して１〜２０質量部の範囲内であることが、キャリアの電気抵抗率を好ましい範囲内に調整できるので好ましい。
【００３３】
また、前記被覆用樹脂が含有している極性基が、スルホン酸基又はスルホン酸塩基であって、当該被覆用樹脂中におけるイオウ元素の含有率が、Ｘ線光電子分光分析装置による測定で、イオウ元素（Ｓ）と炭素元素（Ｃ）の含有量の比の値（Ｓ／Ｃ）が、０．００２〜０．０１の範囲内であることが、被覆用樹脂の極性を好ましい範囲に制御できるので好ましい。
【００３４】
また、本発明の二成分現像剤は、少なくとも帯電工程、露光工程、現像工程及び転写工程を有する電子写真画像形成方法に好適に用いられ得る。
【００３５】
以下、本発明の二成分現像剤について説明する。
【００３６】
≪二成分現像剤≫
本発明の二成分現像剤は、トナー粒子と、キャリア芯材粒子の表面を被覆用樹脂で被覆したキャリア粒子とを含有する二成分現像剤であって、当該被覆用樹脂が、極性基を有しており、かつメタクリル酸イソブチル単量体を重合して得られた樹脂とカーボンブラックとを含有していることを特徴とする。
【００３７】
以下、本発明の二成分現像剤の構成要素について順を追って説明する。
【００３８】
＜キャリア＞
（キャリア芯材粒子）
本発明の二成分現像剤を構成するキャリアはキャリア芯材粒子を樹脂で被覆したキャリア粒子を含有する。
【００３９】
キャリア芯材粒子としては、例えば、鉄粉などの金属粉の他、各種フェライト粒子又はそれらを樹脂中に分散させた粒子を挙げることができる。これらの中では、フェライト粒子が好ましい。
【００４０】
キャリア芯材のフェライトは、式：（ＭＯ）ｘ（Ｆｅ２Ｏ３）ｙで表される化合物で、フェライトを構成するＦｅ２Ｏ３のモル比ｙを３０モル％から９５モル％とすることが好ましく、組成比ｙが前記範囲の値となるフェライト粒子は、所望の磁化を得やすいので、キャリア付着を起こしにくいキャリアを作製できる等のメリットを有する。式中のＭは、マンガン（Ｍｎ）、マグネシウム（Ｍｇ）、ストロンチウム（Ｓｒ）、カルシウム（Ｃａ）、チタン（Ｔｉ）、銅（Ｃｕ）、亜鉛（Ｚｎ）、ニッケル（Ｎｉ）、アルミニウム（Ａｌ）、ケイ素（Ｓｉ）、ジルコニウム（Ｚｒ）、ビスマス（Ｂｉ）、コバルト（Ｃｏ）、リチウム（Ｌｉ）等の金属原子で、これらを単独又は複数種類組み合わせて使用することが可能である。
【００４１】
本発明で使用されるキャリア粒子は、その体積基準におけるメディアン径（Ｄ５０）が１５〜８０μｍの範囲内のものが好ましく、２０〜７０μｍの範囲内のものがより好ましい。キャリア粒子の体積基準メディアン径を上記範囲とすることにより高画質のトナー画像を安定して形成することが可能になる。前記芯材粒子及びキャリア粒子の体積基準メディアン径は、湿式分散装置を備えたレーザ回折式粒度分布測定装置「ヘロス  アンド  ロドス（ＨＥＬＯＳ  ＆  ＲＯＤＯＳ）」（シンパテック社（Ｓｙｍｐａｔｅｃ）製）により測定が可能である。
【００４２】
また、本発明で使用されるキャリアは、その電気抵抗率が、１０７〜１０１２Ω・ｃｍの範囲内のものが好ましく、１０８〜１０１１Ω・ｃｍの範囲内であるものがより好ましい。キャリアの電気抵抗率を上記範囲とすることにより高濃度のトナー画像形成に最適なものになる。
【００４３】
また、本発明で使用されるキャリアは、その飽和磁化が３０〜８０Ａｍ２／ｋｇの範囲内、残留磁化が５．０Ａｍ２／ｋｇ以下のものが好ましい。このような磁気特性を有するキャリアを用いることにより、キャリアが部分的に凝集することが防止され、現像剤搬送部材の表面に二成分現像剤が均一分散されて、濃度むらがなく、均一できめの細かいトナー画像を形成することが可能になる。
【００４４】
残留磁化は、フェライトを用いることにより小さくできる。なお、残留磁化が小さいとキャリア自身の流動性が良好となり、均一なかさ密度の二成分現像剤を得ることができる。
【００４５】
（被覆用樹脂）
本発明の二成分現像剤に用いられるキャリア粒子は、前述のキャリア芯材粒子をメタクリル酸イソブチル単量体を重合して得られた樹脂で被覆されたキャリア粒子を含有する。
【００４６】
メタクリル酸イソブチル単量体を重合して得られた樹脂としては、メタクリル酸イソブチル単量体を単独で重合して得られた樹脂でもよいし、他の単量体との共重合樹脂でもよく、樹脂中メタクリル酸イソブチル単量体を２０質量％以上含有させて重合して得られた樹脂であることが好ましい。メタクリル酸イソブチル単量体が上記範囲内であると優れた疎水性の効果が得られ、温湿度環境の変動による帯電量の変動を小さくすることができる。
【００４７】
樹脂被覆層を形成する樹脂としては、メタクリル酸イソブチルの単独重合体の他、メタクリル酸メチル、メタクリル酸エチル、メタクリル酸プロピル、メタクリル酸ｎ−ブチル、メタクリル酸ヘキシル、メタクリル酸オクチル、メタクリル酸２−エチルヘキシルなどの鎖式メタクリル酸エステル単量体、炭素原子数３〜７個のシクロアルキル環を有するメタクリル酸シクロプロピル、メタクリル酸シクロブチル、メタクリル酸シクロペンチル、メタクリル酸シクロヘキシル、メタクリル酸シクロヘプチルなどの脂環式メタクリル酸エステル単量体、スチレン、α−メチルスチレン、パラクロルスチレンなどのスチレン系単量体との共重合体などが挙げられる。アクリル系樹脂の中では、耐摩耗性と電気抵抗を両立させる観点から、鎖式メタクリル酸エステル単量体との共重合体が好ましく、中でもメタクリル酸メチルが好ましい。
【００４８】
また、メタクリル酸イソブチル単量体を重合して得られた樹脂の重量平均分子量は、３０万〜１００万の範囲内であることが好ましい。この範囲内であると樹脂被覆層の耐摩耗性と適度な減耗性とを両立することができる。
【００４９】
（重量平均分子量の測定法）
被覆用樹脂の重量平均分子量の測定は、ＧＰＣ（ゲルパーミエイションクロマトグラフ）を用いて行う。
【００５０】
すなわち、濃度１ｍｇ／ｍｌになるように測定試料をテトラヒドロフランに溶解させる。溶解条件としては、室温にて超音波分散機を用いて５分間行う。次いで、ポアサイズ０．２μｍのメンブランフィルターで処理した後、ＧＰＣへ１０μＬ試料溶解液を注入する。
【００５１】
ＧＰＣの測定条件
装置：ＨＬＣ−８２２０（東ソー製）
カラム：ＴＳＫｇｕａｒｄｃｏｌｕｍｎ＋ＴＳＫｇｅｌＳｕｐｅｒＨＺＭ−Ｍ３連（東ソー製）
カラム温度：４０℃
溶媒：テトラヒドロフラン
流速：０．２ｍｌ／ｍｉｎ
検出器：屈折率検出器（ＲＩ検出器）
試料の分子量測定では、試料の有する分子量分布を単分散のポリスチレン標準粒子を用いて測定した検量線を用いて算出する。検量線測定用のポリスチレンとしては１０点用いる。
【００５２】
（極性基）
本発明に係るキャリア粒子に用いられる被覆用樹脂は、樹脂中に極性基を有する。極性基は、樹脂中に含まれていればよく、極性基を有する単量体を共重合成分として用いてもよいし、樹脂中に極性基を有する化合物を添加することによって含有させてもよい。好ましい極性基としては、ヒドロキシ基、カルボキシ基、リン酸基、スルホン酸基及びこれらの塩が挙げられる。これらの中でも極性基がスルホン酸基又はスルホン酸塩基であることが好ましい。スルホン酸基（−ＳＯ３Ｈ）及びスルホン酸塩基は極性が高いので、カーボンブラックの極性基との相互作用が大きいため、凝集抑制効果が高く、分散性の改善に効果があると考えられる。
【００５３】
極性基を導入する方法としては、これらの共重合体を構成する単量体の一部をヒドロキシ基、カルボキシ基、リン酸基又はスルホン酸基などの極性基で置換したものを用いる方法や、重合開始剤として、過硫酸カリウム又は過硫酸アンモニウムなどの過硫酸塩を用いることが好ましい。過硫酸塩を重合開始剤として用いることにより、樹脂の分子鎖末端に、極性基を導入することができる。
【００５４】
その他の方法としては、懸濁重合法又は乳化重合法によって樹脂を重合し、その際、界面活性剤として、分子中にスルホン酸基、リン酸基、スルホン酸塩基又はリン酸塩基を有する界面活性を用いて重合して得られた樹脂中に界面活性剤を残存させることによってスルホン酸基、リン酸基、スルホン酸塩基又はリン酸塩基を導入することができる。
【００５５】
（極性基を有する重合開始剤）
本発明に係るキャリア粒子の被覆用樹脂の重合に用いることができる極性基を有する重合開始剤としては、例えば、過硫酸カリウム（ＫＨＳＯ５）、過硫酸ナトリウム（ＮａＨＳＯ５）、過硫酸アンモニウム（ＮＨ４ＳＯ５）などの過硫酸塩、過酸化アセチルなどの過酸化物が挙げられる。過酸化アセチルなどの過酸化物はカルボキシ基を導入することができる。
【００５６】
これらの中でも、過硫酸カリウム（ＫＨＳＯ５）、過硫酸アンモニウム（ＮＨ４ＳＯ５）などの過硫酸塩が、スルホン酸基又はスルホン酸塩基を分子末端に導入できるため好ましい。
【００５７】
（極性基を有する界面活性剤）
極性基を有する界面活性剤としては、アニオン性の界面活性剤が好ましい。アニオン性の界面活性剤としては、親水基としてスルホン酸基又はスルホン酸塩基を有する界面活性剤が好ましい。このような界面活性剤としては、モノアルキル硫酸塩（ＲＯＳＯ３−Ｍ＋）、アルキルポリオキシエチレン硫酸塩（ＲＯ（ＣＨ２ＣＨ２Ｏ）ｍＳＯ３−Ｍ＋）又はアルキルベンゼンスルホン酸塩（ＲＲ′ＣＨ２ＣＨＣ６Ｈ４ＳＯ３−Ｍ＋）が挙げられる。これらの界面活性剤としては、具体的には、ベンゼンスルホン酸ナトリウム、ラウリルスルホン酸アンモニウム、ラウリルスルホン酸ナトリウム、ポリオキシエチレンラウリルエーテルスルホン酸ナトリウム、ポリオキシエチレンラウリルエーテルスルホン酸トリエタノールアミン、高級アルコールスルホン酸ナトトリウム及びラウリルスルホン酸トリエタノールアミン等が挙げられる。これらの中でも、ベンゼンスルホン酸ナトリウムが好ましい。
【００５８】
上述の方法を用いることにより、被覆用樹脂中にスルホン酸塩基を含有させることができる。被覆用樹脂中におけるスルホン酸塩基の含有量は、Ｘ線光電子分光分析装置による測定で、イオウ元素（Ｓ）と炭素元素（Ｃ）の含有量の比の値（Ｓ／Ｃ）が、０．００２〜０．０１の範囲内であることが好ましい。
【００５９】
（イオウ元素の測定法）
被覆用樹脂中に含まれるイオウ元素は、Ｘ線光電子分光分析装置を用いることによって測定する。
【００６０】
具体的には、Ｘ線光電子分光分析装置「Ｋ−Ａｌｐｈａ」（サーモフィッシャーサイエンティフィック社製）を用いて、下記の分析条件によってイオウ元素と炭素元素の定量分析を行い、各々の原子ピーク面積から相対感度因子を用いて、表面元素濃度を算出し、硫黄元素の表面元素濃度（Ｓ）と炭素元素の表面元素濃度（Ｃ）の比の値（Ｓ／Ｃ）を計算することによりイオウ元素の含有率を算出する。
【００６１】
（前準備）ビーカーに、現像剤、少量の中性洗剤、純水を添加してよくなじませ、ビーカー底に磁石を当てながら上澄み液を捨てる。さらに、純水を添加し上澄み液を捨てることで、トナー及び中性洗剤を除くことで、キャリアのみを分離する。４０℃にて乾燥し、キャリア単体を得る。
【００６２】
（サンプルの作製）
粉体用測定プレートの穴（直径３ｍｍ、深さ１ｍｍ）の中に、キャリアを入れ、表面をすりきったものを測定サンプルとする。
【００６３】
（測定条件）
Ｘ線          ：Ａｌモノクロ線源
加速          ：１２ｋＶ、６ｍＡ
分解能        ：５０ｅＶ
ビーム系      ：４００μｍ
パスエネルギー：５０ｅＶ
ステップサイズ：０．１ｅＶ
【００６４】
（カーボンブラック）
本発明の樹脂被覆層に含有されるカーボンブラックは、任意のカーボンブラックを用いることができる。カーボンブラックはその製造方法により特性が変化するが、本発明に用いられるカーボンブラックとしては、ファーネスブラック、アセチレンブラック、チャンネルブラック及びサーマルブラック等が挙げられる。カーボンブラックの電気抵抗率は、１×１０−２〜１×１０５Ω・ｃｍの範囲内であることがキャリアの電気抵抗率を調整する上で好ましい。
【００６５】
カーボンブラックの含有量は、被覆用樹脂１００質量部に対して、１〜２０質量部の範囲内であることが好ましい。この範囲内であるとキャリアの電気抵抗率を好ましい範囲内に制御することができる。
【００６６】
（キャリア粒子の作製方法（樹脂被覆方法））
本発明に係るキャリア粒子とは、キャリア芯材粒子を樹脂で被覆したものである。キャリア芯材粒子に樹脂を被覆する方法としては、乾式コーティング法が好ましい。乾式コーティング法としては、例えばローターとライナーを有するハイブリダイザー（奈良機械社製）等を用いてもよいが、好ましくは水平撹拌羽根付き高速撹拌混合機が用いられる。
【００６７】
（樹脂被覆層の平均膜厚）
キャリア粒子の樹脂被覆層の平均膜厚は、キャリアの耐久性と低電気抵抗化の両立の観点より０．０５〜４．０μｍの範囲内であることが好ましく、さらに好ましくは、０．２〜３．０μｍの範囲内である。この範囲内であると、帯電性と耐久性を好ましい範囲に設定することができる。樹脂被覆層の膜厚は、以下の方法により算出される値である。
【００６８】
集束イオンビーム装置「ＳＭＩ２０５０」（（株）日立ハイテクサイエンス製）にてキャリア薄片を作製し、その後、その薄片の断面を透過型電子顕微鏡「ＪＥＭ−２０１０Ｆ」（日本電子（株）製）にて５０００倍の視野で観察し、その視野における最大膜厚となる部分と最小膜厚となる部分の平均値を樹脂被覆層の平均膜厚とする。
【００６９】
＜トナー＞
本発明の二成分現像剤を構成するトナーは、トナー母体粒子に外添剤を付着させたトナー粒子を含有する。
【００７０】
（トナー母体粒子）
本発明に係るトナー母体粒子としては、具体的には少なくとも結着樹脂（以下、「トナー用樹脂」ともいう。）を含有し、必要に応じて着色剤を含有するトナー母体粒子よりなるものである。また、このトナー母体粒子には、必要に応じて、さらに離型剤及び荷電制御剤などの他の成分を含有することもできる。
【００７１】
（結着樹脂）
トナー母体粒子を構成する結着樹脂としては、熱可塑性樹脂を用いることが好ましい。
【００７２】
このような結着樹脂としては、一般にトナーを構成する結着樹脂として用いられているものを特に制限なく用いることができ、具体的には、例えば、スチレン系樹脂やアルキルアクリレート及びアルキルメタクリレートなどのアクリル系樹脂、スチレンアクリル系共重合体樹脂、ポリエステル樹脂、シリコーン樹脂、オレフィン系樹脂、アミド樹脂及びエポキシ樹脂などが挙げられる。
【００７３】
この中でも、溶融特性が低粘度で高いシャープメルト性を有するスチレン系樹脂、アクリル系樹脂、スチレンアクリル系共重合体樹脂及びポリエステル樹脂が好適に挙げられる。主要樹脂として、スチレンアクリル系共重合体樹脂を５０％以上用いることが好ましい。これらは１種又は２種以上を組み合わせて用いることができる。
【００７４】
また、結着樹脂を得るための重合性単量体としては、例えばスチレン、メチルスチレン、メトキシスチレン、ブチルスチレン、フェニルスチレン、クロルスチレンなどのスチレン系単量体；メチルアクリレート、エチルアクリレート、ブチルアクリレート、エチルヘキシルアクリレート、などのアクリレートエステル系単量体；メチルメタクリレート、エチルメタクリレート、ブチルメタクリレート、エチルヘキシルメタクリレートなどのメタクリレートエステル系単量体；アクリル酸、メタクリル酸及びフマル酸などのカルボン酸系単量体などを使用することができる。
【００７５】
これらは１種又は２種以上を組み合わせて用いることができる。
【００７６】
また、上記のようにイオウ元素を含む界面活性剤を用いて乳化重合法により重合した樹脂の水系分散液と着色剤の水系分散液とを混合し、凝集、融着することによりトナー母体粒子を作製することにより、トナー母体粒子中に界面活性剤を残存させてイオウ元素を導入することもできる。
【００７７】
トナーを構成する結着樹脂としては、低温定着化の観点からガラス転移点温度（Ｔｇ）が３０〜５０℃であることが好ましい。ガラス転移点温度がこの範囲内であると低温定着性と耐熱保管性が良好となる。
【００７８】
結着樹脂のガラス転移点温度の測定は、示差走査熱量測定装置「ダイアモンド  ＤＳＣ」（パーキンエルマー社製）を用いて行うことができる。
【００７９】
測定手順としては、トナー３．０ｍｇをアルミニウム製パンに封入し、ホルダーにセットする。リファレンスは空のアルミニウム製パンを使用する。測定条件としては、測定温度０〜２００℃、昇温速度１０℃／分、降温速度１０℃／分で、加熱−冷却−加熱（Ｈｅａｔ−Ｃｏｏｌ−Ｈｅａｔ）の温度制御で行い、その２回目の加熱（２ｎｄ．Ｈｅａｔ）におけるデータをもとに解析を行う。
【００８０】
ガラス転移温度は、第１の吸熱ピークの立ち上がり前のベースラインの延長線と、第１のピークの立ち上がり部分からピーク頂点までの間で最大傾斜を示す接線を引き、その交点をガラス転移点として示す。
【００８１】
さらに、結着樹脂の軟化点温度が８０〜１３０℃の範囲内であることが好ましく、より好ましくは９０〜１２０℃である。軟化点温度は、例えば、フローテスター「ＣＦＴ−５００Ｄ」（島津製作所製）によって測定することができる。
【００８２】
（着色剤）
トナーを構成する着色剤としては、カーボンブラック、磁性体の他、有機着色剤を任意に使用することができる。
【００８３】
有機着色剤としてはＣ．Ｉ．ピグメントレッド２、同３、同５、同７、同１５、同１６、同４８：１、同４８：３、同５３：１、同５７：１、同８１：４、同１２２、同１２３、同１３９、同１４４、同１４９、同１６６、同１７７、同１７８、同２０８、同２０９、同２２２、Ｃ．Ｉ．ピグメントオレンジ３１、同４３、Ｃ．Ｉ．ピグメントイエロー３、同９、同１４、同１７、同３５、同３６、同６５、同７４、同８３、同９３、同９４、同９８、同１１０、同１１１、同１３８、同１３９、同１５３、同１５５、同１８０、同１８１、同１８５、Ｃ．Ｉ．ピグメントグリーン７、Ｃ．Ｉ．ピグメントブルー１５：３、同１５：４、同６０、中心金属が亜鉛、チタン、マグネシウムなどであるフタロシアニン顔料などを用いることができ、これらの混合物も用いることができる。染料としてはＣ．Ｉ．ソルベントレッド１、同３、同１４、同１７、同１８、同２２、同２３、同４９、同５１、同５２、同５８、同６３、同８７、同１１１、同１２２、同１２７、同１２８、同１３１、同１４５、同１４６、同１４９、同１５０、同１５１、同１５２、同１５３、同１５４、同１５５、同１５６、同１５７、同１５８、同１７６、同１７９、ピラゾロトリアゾールアゾ染料、ピラゾロトリアゾールアゾメチン染料、ピラゾロンアゾ染料、ピラゾロンアゾメチン染料、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５などを用いることができ、またこれらの混合物も用いることができる。
【００８４】
また、着色剤の添加量はトナー全体に対して１〜３０質量％、好ましくは２〜２０質量％の範囲とされる。
【００８５】
（離型剤）
トナーには、離型剤が含有されていてもよい。ここに、離型剤としては、特に限定されるものではなく、例えば、ポリエチレンワックス、酸化型ポリエチレンワックス、ポリプロピレンワックス、酸化型ポリプロピレンワックスなどの炭化水素系ワックス、カルナウバワックス、脂肪酸エステルワックス、サゾールワックス、ライスワックス、キャンデリラワックス、ホホバ油ワックス及び蜜ろうワックスなどを挙げることができる。
【００８６】
トナー母体粒子中における離型剤の含有割合としては、トナー母体粒子形成用結着樹脂１００質量部に対して通常１〜３０質量部とされ、より好ましくは、５〜２０質量部の範囲とされる。
【００８７】
（荷電制御剤）
トナーには、荷電制御剤が含有されていてもよい。例えば、サリチル酸誘導体の亜鉛やアルミニウムによる金属錯体（サリチル酸金属錯体）、カリックスアレーン系化合物、有機ホウ素化合物及び含フッ素４級アンモニウム塩化合物などを挙げることができる。
【００８８】
トナー母体粒子中における荷電制御剤の含有割合としては、結着樹脂１００質量部に対して通常０．１〜５．０質量部の範囲とされる。
【００８９】
（トナー母体粒子の製造方法）
本発明に係るトナーは、トナー母体粒子に外添剤が添加されてなるものであるが、当該トナー母体粒子を製造する方法としては、混練粉砕法、懸濁重合法、乳化凝集法、溶解懸濁法、ポリエステル伸長法及び分散重合法などが挙げられる。
【００９０】
これらの中でも、高画質化、高安定性に有利となる粒子径の均一性、形状の制御性、コアシェル構造形成の容易性の観点より、乳化凝集法を採用することが好ましい。
【００９１】
乳化凝集法は、界面活性剤や分散安定剤によって分散された樹脂微粒子の分散液を、必要に応じて着色剤微粒子などのトナー母体粒子構成成分の分散液と混合し、凝集剤を添加することによって所望のトナーの粒子径となるまで凝集させ、その後又は凝集と同時に、樹脂微粒子間の融着を行い、形状制御を行うことにより、トナー母体粒子を製造する方法である。
【００９２】
ここで、樹脂微粒子を、任意に離型剤、荷電制御剤などの内添剤を含有したものとしてもよく、組成の異なる樹脂によりなる２層以上の構成とする複数層で形成された複合粒子とすることもできる。
【００９３】
また、凝集時に、異種の樹脂微粒子を添加し、コア・シェル構造のトナー母体粒子とすることもトナー構造設計の観点から好ましい。
【００９４】
樹脂微粒子は、例えば、乳化重合法、ミニエマルション重合法又は転相乳化法などにより製造又はいくつかの製法を組み合わせて製造することができる。樹脂微粒子に内添剤を含有させる場合には、中でもミニエマルション重合法を用いることが好ましい。
【００９５】
（外添剤）
トナー母体粒子は、そのままトナー粒子として使用することが可能であるが、トナーとしての帯電性能や流動性、あるいはクリーニング性を向上させる観点から、その表面に公知の無機微粒子や有機微粒子などの粒子、滑材を外添剤として添加することができる。
【００９６】
外添剤としては、シリカ、チタニア、アルミナなどの無機酸化物粒子を使用することが好ましく、さらに、これら無機微粒子はシランカップリング剤やチタンカップリング剤などによって疎水化処理されていることが好ましい。また、無機微粒子としては数平均一次粒子径が５〜４０ｎｍ程度のものを使用することができる。
【００９７】
（外添剤添加方法）
外添剤添加方法は、乾燥処理したトナー母体粒子に必要に応じて外添剤を添加、混合することにより、トナー粒子を作製する。
【００９８】
外添剤の添加方法としては、乾燥されたトナー母体粒子に外添剤を粉体で添加する乾式法が挙げられ、混合装置としては、ヘンシェルミキサー、コーヒーミルなどの機械式の混合装置が挙げられる。
【００９９】
（トナー粒子の粒径）
本発明に係るトナー粒子の粒径は、体積基準のメディアン径（Ｄ５０）で３〜８μｍの範囲内であることが好ましい。
【０１００】
トナー粒子の体積基準のメディアン径（Ｄ５０）は、「コールターマルチサイザー３」（ベックマン・コールター社製）に、データ処理用ソフト「ソフトウェア  Ｖ３．５１」を搭載したコンピューターシステムを接続した測定装置を用いて測定されるものである。
【０１０１】
具体的には、トナー０．０２ｇを、界面活性剤溶液２０ｍｌ（トナーの分散を目的として、例えば界面活性剤成分を含む中性洗剤を純水で１０倍希釈した界面活性剤溶液）に添加してなじませた後、超音波分散を１分間行い、トナー分散液を調製し、このトナー分散液を、サンプルスタンド内の「アイソトンII（ＩＳＯＴＯＮII）」（ベックマン・コールター社製）の入ったビーカーに、測定装置の表示濃度が８％になるまでピペットにて注入する。ここで、この濃度範囲にすることにより、再現性のある測定値を得ることができる。そして、測定装置において、測定粒子カウント数を２５０００個、アパーチャ径を５０μｍにし、測定範囲である１〜３０μｍの範囲を２５６分割しての頻度値を算出し、体積積算分率の大きい方から５０％の粒子径が体積基準のメディアン径（Ｄ５０）とされる。
【０１０２】
（平均円形度）
本発明に係るトナー粒子は、転写効率の向上の観点から、平均円形度が０．９００〜０．９７０の範囲内であることが好ましく、より好ましくは０．９３０〜０．９６５の範囲内である。なお、平均円形度は、フロー式粒子像分析装置「ＦＰＩＡ−２１００」（シスメックス社（Ｓｙｓｍｅｘ社）製）を用いて測定することができる。具体的には、トナーを界面活性剤入り水溶液にてなじませ、超音波分散処理を１分間行って分散させた後、フロー式粒子像分析装置「ＦＰＩＡ−２１００」（Ｓｙｓｍｅｘ社製）によって、測定条件ＨＰＦ（高倍率撮像）モードにて、ＨＰＦ検出数３０００〜１００００個の適正濃度で撮影を行い、個々のトナー粒子について下記式（１）に従って円形度を算出し、各トナー粒子の円形度を加算し、全トナー粒子数で除することにより算出した値である。下記式（１）において、「円相当径」とは粒子像と同じ面積を有する円の直径をいう。
【０１０３】
式（１）：
円形度＝円相当径から求めた円の周囲長／粒子投影像の周囲長
【０１０４】
＜現像剤の作製方法＞
本発明の二成分現像剤は、キャリアとトナーを、混合装置を用いて混合することで作製することができる。
【０１０５】
混合装置としては、例えばヘンシェルミキサー（日本コークス工業（株）製）、ナウターミキサー（ホソカワミクロン社製）、Ｖ型混合機を挙げることができる。
【０１０６】
キャリアとトナーとの配合比は、キャリア１００質量部に対してトナー３〜１５質量部の範囲内が好ましく、４〜１０質量部の範囲内がより好ましい。
【０１０７】
≪電子写真画像形成方法≫
本発明の二成分現像剤は、電子写真方式の公知の種々の画像形成方法において用いることができる。例えば、モノクロの画像形成方法やフルカラーの画像形成方法に用いることができる。フルカラーの画像形成方法では、イエロー、マゼンタ、シアン及びブラックの各々に係る４種類のカラー現像装置と、一つの静電潜像担持体（「電子写真感光体」又は単に「感光体」ともいう。）とにより構成される４サイクル方式の画像形成方法や、各色に係るカラー現像装置及び静電潜像担持体を有する画像形成ユニットを、それぞれ色別に搭載するタンデム方式の画像形成方法など、いずれの画像形成方法も用いることができる。
【０１０８】
電子写真画像形成方法としては、具体的には、本発明の二成分現像剤を使用して、例えば静電潜像担持体上に帯電装置にて帯電（帯電工程）し、像露光することにより静電的に形成された静電潜像（露光工程）を、現像装置において本発明の静電潜像現像用現像剤中のキャリアでトナーを帯電させて現像することにより顕像化させてトナー画像を得る（現像工程）。そして、このトナー画像を用紙に転写（転写工程）し、その後、用紙上に転写されたトナー画像を接触加熱方式等の定着処理によって用紙に定着（定着工程）させることにより、可視画像が得られる。
【実施例】
【０１０９】
以下、実施例を挙げて本発明を具体的に説明するが、本発明はこれらに限定されるものではない。なお、実施例において、「部」あるいは「％」の表示を用いるが、特に断りがない限り、「質量部」あるいは「質量％」を表す。
【０１１０】
≪キャリア被覆用樹脂の製造≫
＜被覆用樹脂１の製造＞
０．３質量％のベンゼンスルホン酸ナトリウムの水溶液中に、メタクリル酸イソブチル及びメタクリル酸メチルの各単量体を「単量体質量比＝５０：５０の比率」（共重合比）で添加し、単量体総量の０．５質量％にあたる量の過硫酸カリウムを添加して乳化重合を行い、スプレードライで乾燥することで、「被覆用樹脂１」を作製した。得られた被覆用樹脂１の重量平均分子量は５０万であった。なお、重量平均分子量は公知の測定装置を用いて測定した値である。
【０１１１】
＜キャリア樹脂２の製造＞
被覆用樹脂１の過硫酸カリウムを０．２質量％にした以外、被覆樹脂１と同様にして、被覆樹脂２を得た。
【０１１２】
＜被覆用樹脂３の製造＞
被覆用樹脂１の製造において、の過硫酸カリウムを０．７質量％にした以外、被覆用樹脂１と同様にして、被覆用樹脂３を得た。
【０１１３】
＜被覆用樹脂４の製造＞
被覆用樹脂１の製造において、の過硫酸カリウムを１．５質量％にした以外、被覆用樹脂１と同様にして、被覆用樹脂４を得た。
【０１１４】
＜被覆用樹脂５〜８、１１〜１４、１６〜１９の製造＞
表１に示す原材料を用いて、被覆用樹脂１と同様にして被覆用樹脂５〜８、１１〜１４、１６〜１９を得た。
【０１１５】
＜被覆用樹脂９の製造＞
被覆用樹脂１の製造において、乳化重合後、０．５質量％のベンゼンスルホン酸ナトリウムを追添加した後、スプレードライで乾燥することで、被覆用樹脂１０を得た。
【０１１６】
＜被覆用樹脂１０の製造＞
被覆用樹脂１の製造において、乳化重合後、０．８質量％のベンゼンスルホン酸ナトリウムを追添加した後、スプレードライで乾燥することで、被覆用樹脂１０を得た。
【０１１７】
＜キャリア樹脂１５の製造＞
被覆用樹脂１４の製造において、乳化重合後、１０倍量のイオン交換水で３回洗浄したのち、スプレードライで乾燥させることで、被覆用樹脂１５を得た。
【０１１８】
＜被覆用樹脂２０の製造＞
メタクリル酸イソブチル及びメタクリル酸メチルの各単量体（単量体質量比＝５０：５０）と過酸化ベンゾイルを０．３質量％を用いて、塊状重合し、被覆用樹脂２０を得た。
【０１１９】
【表１】
2014238470.tif 000002
【０１２０】
＜キャリアの製造＞
（キャリア芯材粒子の準備）
体積平均径が６０μｍ、飽和磁化が６３Ａ・ｍ２／ｋｇのＭｎ−Ｍｇ系の「フェライト粒子１」を準備した。
【０１２１】
＜キャリア１の作製＞
水平撹拌羽根付き高速撹拌混合機に、上記で準備した「フェライト粒子１」１００質量部と、「被覆用樹脂１」を３．５質量部、「カーボンブラック」（モーガルＬ：キャボット・スペシャルティ・ケミカルズ・インク製）０．１７５質量部投入し、水平回転翼の周速が８ｍ／ｓｅｃとなる条件で、２２℃で１５分間混合撹拌した後、１２０℃で５０分混合して機械的衝撃力（メカノケミカル法）の作用で芯材粒子の表面に樹脂被覆層を設け、「キャリア１」を作製した。
【０１２２】
＜キャリア２〜２４の作製＞
表２に示す原材料を用いて、キャリア１と同様にして、キャリア２〜２４を得た。
【０１２３】
＜トナー＞
トナーは、高速モノクロオンデマンド印刷システム「ｂｉｚｈｕｂ  ＰＲＯ  １０５０」（コニカミノルタ社製）のトナーを使用した。
【０１２４】
＜現像剤の作製＞
（二成分現像剤１の作製）
「キャリア１」９５質量部と上記「トナー」５質量部とを混合して二成分現像剤１を作製した。現像剤の作製は、常温常湿（温度２０℃、相対湿度５０％ＲＨ）環境下で、Ｖブレンダーを用いてトナーとキャリアを混合することにより行った。Ｖブレンダーの回転数を２０ｒｐｍ、撹拌時間を２０分にして処理を行い、さらに、混合物を目開き１２５μｍのメッシュで篩い分けて作製した。
【０１２５】
（二成分現像剤２〜２４の作製）
キャリア２〜２４及び上記トナーを用いて、二成分現像剤１と同様にして、二成分現像剤２〜２４を得た。二成分現像剤２０〜２４（キャリア２０〜２４）は比較用の二成分現像剤である。
【０１２６】
【表２】
2014238470.tif 000003
【０１２７】
≪評価≫
二成分現像剤の評価装置として、市販の高速モノクロオンデマンド印刷システム「ｂｉｚｈｕｂ  ＰＲＯ  １０５０」（コニカミノルタ社製）を準備し、上記で作製した二成分現像剤を順次装填し、５０万枚のプリントを行った。
【０１２８】
なお、プリントは、常温常湿（２０℃・５０％ＲＨ）と高温高湿（３０℃・８０％ＲＨ）の環境で、印字率５％の文字画像をＡ４判の転写紙に５０万枚行った。
【０１２９】
（かぶりの評価）
かぶりは、常温常湿（２０℃・５０％ＲＨ）、高温高湿環境（３０℃・８０％ＲＨ）のプリント環境で、印字率５％の文字画像を５０万枚プリント後と初期で、白紙をプリントし、転写材の白紙濃度で評価した。転写材の白紙濃度はＡ４判の２０か所を測定し、その平均値を白紙濃度とする。濃度測定は反射濃度計「ＲＤ−９１８」（マクベス社製）を用いて行った。なお、かぶりは、０．０１以下を合格とする。
【０１３０】
（トナーの機内飛散の評価）
トナーの機内飛散は、高温高湿環境（３０℃・８０％ＲＨ）のプリント環境で、白紙を５０万枚プリント後、トナーの機内への飛散状況を目視で観察し評価した。なお、トナーの機内飛散は◎と○を合格とする。
【０１３１】
（評価基準）
◎：機内がトナーにて汚れていない状態
○：僅かに機内へのトナー飛散が見られる状態
×：トナー飛散が非常に多く、機内をメンテナンスする必要がある状態。
【０１３２】
（エッジ効果）
初期における、出力された２ｃｍ×５ｃｍのべた黒画像中央部の画像濃度と端部の画像濃度の差を目視評価した。◎と○を合格とする。
【０１３３】
（判定基準）
◎：差がない
○：若干差があるものの許容できる
×：差は許容できない
【表３】
2014238470.tif 000004
【０１３４】
以上の結果から明らかなように、本発明の二成分現像剤１〜１９は、初期及び５０万プリント後において、かぶり、トナー飛散の発生がなく、またエッジ効果の発生もなく優れた特性を有するものであった。
【０１３５】
これに対して比較用現像剤２０〜２４は、かぶり、トナー飛散、エッジ効果のいずれかの項目において劣るものであった。